【誤訳訂正書】
【提出日】平成25年9月18日(2013.9.18)
【誤訳訂正１】
【訂正対象書類名】明細書
【訂正対象項目名】０１５１
【訂正方法】変更
【訂正の内容】
【０１５１】
【表１】
2010515804.tif 000001
【誤訳訂正２】
【訂正対象書類名】特許請求の範囲
【訂正対象項目名】全文
【訂正方法】変更
【訂正の内容】
【特許請求の範囲】
【請求項１】
多孔質無機／有機均一コポリマーハイブリッド材料であって、２個以上の反復単位を含み、少なくとも１個の反復単位は有機シラン反復単位Ｄであり、反復単位Ｄは、
【化１】
2010515804.tif 000002
［ここで、Ｒ２およびＲ４は、それぞれ独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；
各Ｒ７またはＲ８は、独立して、Ｃ１−Ｃ１８アルキレン、Ｃ２−Ｃ１８アルケニレン、Ｃ２−Ｃ１８アルキニレン、Ｃ３−Ｃ１８シクロアルキレン、Ｃ３−Ｃ１８ヘテロシクロアルキレン、Ｃ６−Ｃ１８アリーレン、またはＣ５−Ｃ１８ヘテロアリーレンであり、Ｒ７およびＲ８のそれぞれは、置換されていても良く；
Ｘは、Ｏ、ＮＲＡまたはＳ（Ｏ）ｑであり；
ＲＡは、Ｃ１−Ｃ６アルキル、Ｃ２−Ｃ１８アルケニル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；ならびに
ｑは、０〜２である］
からなる群から選択される、材料。
【請求項２】
２個以上の反復単位が、少なくとも１個の炭素−ヘテロ原子−ケイ素連結基により連結されている、請求項１に記載の材料。
【請求項３】
炭素−ヘテロ原子−ケイ素連結基におけるヘテロ原子が、Ｏ、ＮまたはＳである、請求項２に記載の材料。
【請求項４】
材料が式：
（Ａ）ｗ（Ｂ）ｘ（Ｃ）ｙ（Ｄ）ｚ
［ここで、反復単位Ａ、Ｂ、ＣおよびＤの順番は、ランダム、ブロックまたはランダムとブロックの組合せであって良く、
Ａは、有機結合を介して１個以上の反復単位Ａ、ＢまたはＤに共有結合した有機反復単位であり；
Ｂは、有機結合を介して１個以上の反復単位Ａ、ＢもしくはＤに、無機結合を介して１個以上の反復単位Ｂ、ＣもしくはＤに、または炭素−ヘテロ原子−ケイ素結合を介して１個以上の反復単位Ｄに結合した有機シロキサン反復単位であり；
Ｃは、無機結合を介して１個以上の反復単位Ｂ、ＣもしくはＤに、または炭素−ヘテロ原子−ケイ素結合を介して１個以上の反復単位Ｄに結合した無機反復単位であり；
Ｄは、請求項１に定義された有機シラン反復単位であり、ならびに有機結合を介して１個以上の反復単位Ａ、ＢもしくはＤに、無機結合を介して１個以上の反復単位Ｂ、ＣもしくはＤに、または炭素−ヘテロ原子−ケイ素結合を介して１個以上の反復単位Ｂ、ＣもしくはＤに結合しており；
ｗ、ｘおよびｙは、それぞれ独立して、正数またはゼロであり、ｗ＋ｘ＋ｙ＞０であり；ならびに
ｚは正数である］で表される、請求項１または請求項２に記載の材料。
【請求項５】
ｗおよびｘが０であり、式：
（Ｃ）ｙ（Ｄ）ｚ
［ここで、反復単位ＣおよびＤの順番は、ランダム、ブロックまたはランダムとブロックの組合せであってよく；
Ｃは、無機結合を介して１個以上の反復単位ＣもしくはＤに、または炭素−ヘテロ原子−ケイ素結合を介して１個以上の反復単位Ｄに結合した無機反復単位であり；
Ｄは、無機結合を介して１個以上の反復単位ＣもしくはＤに、炭素−ヘテロ原子−ケイ素結合を介して１個以上の反復単位ＣもしくはＤに、または有機結合を介して１個以上の反復単位Ｄに結合した有機シラン反復単位であり；ならびに
ｙおよびｚは正数である］の材料を提供する、請求項４に記載の材料。
【請求項６】
Ｄが、炭素−ヘテロ原子−ケイ素結合を介して、またはカルボシロキサン結合（Ｃ−Ｏ−Ｓｉ）を介して、Ｂ、ＣまたはＤの１個以上の反復単位に結合している、請求項４に記載の材料。
【請求項７】
Ｄ群のモノマーのケイ素原子が、炭素−ヘテロ原子−ケイ素連結基のヘテロ原子に、または炭素原子に結合している、請求項１〜５のいずれかに記載の材料。
【請求項８】
炭素−ヘテロ原子−ケイ素官能基が、複素環式シラン化合物の開環反応を介して材料中に組み込まれる、請求項１〜５のいずれかに記載の材料であって、
前記複素環式シランが好ましくは、
【化２】
2010515804.tif 000003
［ここで、
各Ｒは、独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、Ｃ６−Ｃ１８アラルキル、Ｃ６−Ｃ１８ヘテロアラルキル、−Ｓｉ（Ｒｃ）４、−Ｃ（Ｏ）Ｒｃ、−Ｃ（Ｓ）Ｒｃ、−Ｃ（ＮＲ）Ｒｃ、−Ｓ（Ｏ）Ｒｃ、−Ｓ（Ｏ）２Ｒｃ、−Ｐ（Ｏ）ＲｃＲｃまたは−Ｐ（Ｓ）ＲｃＲｃであり；
各Ｒｃは、独立して、Ｈ、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、−ＯＣ１−Ｃ１８アルキル、−ＯＣ５−Ｃ１８アリール、−ＯＣ３−Ｃ１８ヘテロシクロアルキル、−ＯＣ５−Ｃ１８ヘテロアリール、−ＮＨＣ１−Ｃ１８アルキルまたは−Ｎ（Ｃ１−Ｃ１８アルキル）２であり；
Ｒ２およびＲ４は、それぞれ独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；
各Ｒ７またはＲ８は、独立して、Ｃ１−Ｃ１８アルキル、Ｃ２−Ｃ１８アルケニル、Ｃ２−Ｃ１８アルケニレン、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８アリーレン、Ｃ５−Ｃ１８ヘテロアリールまたはＣ５−Ｃ１８ヘテロアリーレンであり、Ｒ７およびＲ８のそれぞれは、置換されていても良く；
Ｘは、Ｏ、ＮＲＡまたはＳ（Ｏ）ｑであり；
ＲＡは、Ｃ１−Ｃ６アルキル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；ならびに
ｑは、０〜２である］
からなる群から選択される、材料。
【請求項９】
Ａが、置換されたエチレン基であり、Ｂが、オキシシリル置換されたアルキレン基であり、ならびにＣが、オキシシリル基である、請求項４に記載の材料。
【請求項１０】
Ａが、
【化３】
2010515804.tif 000004
［ここで、
各Ｒは、独立して、ＨまたはＣ１−Ｃ１０アルキル基であり；
ｋは、３〜６の整数であり；
ｍは、１〜２０までの整数であり；
ｎは、０〜１０までの整数であり；
Ｑは、水素、Ｎ（Ｃ１−６アルキル）３、Ｎ（Ｃ１−６アルキル）２（Ｃ１−６アルキレン−ＳＯ３）またはＣ（Ｃ１−６ヒドロキシアルキル）３である］
からなる群から選択され、
Ｂが、
【化４】
2010515804.tif 000005
からなる群から選択され、
Ｃが、
【化５】
2010515804.tif 000006
である、請求項９に記載の材料。
【請求項１１】
各Ｒが、独立して、水素、メチル、エチルまたはプロピルである、請求項１０に記載の材料。
【請求項１２】
有機結合が、鎖付加を介して形成され、無機結合が、段階的縮合を介して形成され、および炭素−ヘテロ原子−ケイ素結合が開環を介して形成される、請求項４に記載の材料。
【請求項１３】
（ａ）有機結合が、有機オレフィンモノマーとアルケニル官能化シランモノマーとの間、有機オレフィンモノマーと有機オレフィンモノマーとの間、有機オレフィンモノマーと複素環式シランモノマーとの間、アルケニル官能化シランモノマーとアルケニル官能化シランモノマーとの間、アルケニル官能化シランモノマーと複素環式シランモノマーとの間、または複素環式シランモノマーと複素環式シランモノマーとの間で形成され；
（ｂ）無機結合が、アルケニル官能化シランモノマーとアルコキシシランモノマーとの間、アルケニル官能化シランモノマーとアルケニル官能化シランモノマーとの間、アルケニル官能化シランモノマーと複素環式シランモノマーとの間、アルコキシシランモノマーとアルコキシシランモノマーとの間、アルコキシシランモノマーと複素環式シランモノマーとの間、または複素環式シランモノマーと複素環式シランモノマーとの間で形成され；
（ｃ）  開環結合が、アルケニル官能化シランモノマーと複素環式シランモノマーとの間、アルコキシシランモノマーと複素環式シランモノマーとの間、または複素環式シランモノマーと複素環式シランモノマーとの間で形成される、請求項１２に記載の材料。
【請求項１４】
（ａ）有機オレフィンモノマーが、ジビニルベンゼン、スチレン、ビニルベンジルクロリド、エチレングリコールジメタクリレート、１−ビニル−２−ピロリジノン、Ｎ−ビニルカプロラクタム、ｔｅｒｔ−ブチルメタクリレート、アクリルアミド、メタクリルアミド、Ｎ，Ｎ’−（１，２−ジヒドロキシエチレン）ビスアクリルアミド、Ｎ，Ｎ’−エチレンビスアクリルアミド、Ｎ，Ｎ’−メチレンビスアクリルアミド、ブチルアクリレート、エチルアクリレート、メチルアクリレート、２−（アクリルオキシ）−２−ヒドロキシプロピルメタクリレート、３−（アクリルオキシ）−２−ヒドロキシプロピルメタクリレート、トリメチロールプロパントリアクリレート、トリメチロールプロパンエトキシレートトリアクリレート、トリス［（２−アクリロイルオキシ）エチル］イソシアヌレート、アクリロニトリル、メタクリロニトリル、イタコン酸、メタクリル酸、トリメチルシリルメタクリレート、Ｎ−［トリス（ヒドロキシメチル）メチル］アクリルアミド、（３−アクリルアミドプロピル）トリメチルアンモニウムクロリド、［３−（メタクリロイルアミノ）プロピル］ジメチル（３−スルホプロピル）アンモニウムヒドロキシド分子内塩、
【化６】
2010515804.tif 000007
からなる群から選択され、ならびに
複素環式シランが、
【化７】
2010515804.tif 000008
［ここで、
各Ｒは、独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、Ｃ６−Ｃ１８アラルキル、Ｃ６−Ｃ１８ヘテロアラルキル、−Ｓｉ（Ｒｃ）４、−Ｃ（Ｏ）Ｒｃ、−Ｃ（Ｓ）Ｒｃ、−Ｃ（ＮＲ）Ｒｃ、−Ｓ（Ｏ）Ｒｃ、−Ｓ（Ｏ）２Ｒｃ、−Ｐ（Ｏ）ＲｃＲｃまたは−Ｐ（Ｓ）ＲｃＲｃであり；
各Ｒｃは、独立して、Ｈ、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、−ＯＣ１−Ｃ１８アルキル、−ＯＣ５−Ｃ１８アリール、−ＯＣ３−Ｃ１８ヘテロシクロアルキル、−ＯＣ５−Ｃ１８ヘテロアリール、−ＮＨＣ１−Ｃ１８アルキルまたは−Ｎ（Ｃ１−Ｃ１８アルキル）２であり；
Ｒ２およびＲ４は、それぞれ独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、またはＣ５−Ｃ１８ヘテロアリールであり；
各Ｒ７またはＲ８は、独立して、Ｃ１−Ｃ１８アルキル、Ｃ２−Ｃ１８アルケニル、Ｃ２−Ｃ１８アルケニレン、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８アリーレン、Ｃ５−Ｃ１８ヘテロアリールまたはＣ５−Ｃ１８ヘテロアリーレンであり、Ｒ７およびＲ８のそれぞれは、置換されていても良く；
Ｘは、Ｏ、ＮＲＡまたはＳ（Ｏ）ｑであり；
ＲＡは、Ｃ１−Ｃ６アルキル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；ならびにｑは、０〜２である］からなる群から選択され、
（ｂ）アルケニル官能化シランモノマーが、メタクリルオキシプロピルトリメトキシシラン、メタクリルオキシプロピルトリエトキシシラン、ビニルトリエトキシシラン、ビニルトリメトキシシラン、Ｎ−（３−アクリルオキシ−２−ヒドロキシプロピル）−３−アミノプロピルトリエトキシシラン、（３−アクリルオキシプロピル）トリメトキシシラン、Ｏ−（メタクリルオキシエチル）−Ｎ−（トリエトキシシリルプロピル）ウレタン、Ｎ−（３−メタクリルオキシ−２−ヒドロキシプロピル）−３−アミノプロピルトリエトキシシラン、メタクリルオキシメチルトリエトキシシラン、メタクリルオキシメチルトリメトキシシラン、メタクリルオキシプロピルメチルジエトキシシラン、メタクリルオキシプロピルメチルジメトキシシラン、メタクリルオキシプロピルトリス（メトキシエトキシ）シラン、３−（Ｎ−スチリルメチル−２−アミノエチルアミノ）プロピルトリメトキシシラン塩酸塩、
【化８】
2010515804.tif 000009
［ここで、
各Ｒは、独立して、ＨまたはＣ１−Ｃ１０アルキル基であり、ならびにＲ’は、独立して、ＨまたはＣ１−Ｃ１０アルキル基である］
からなる群から選択され；ならびに
複素環式シランが、
【化９】
2010515804.tif 000010
［ここで、
各Ｒは、独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、Ｃ６−Ｃ１８アラルキル、Ｃ６−Ｃ１８ヘテロアラルキル、−Ｓｉ（Ｒｃ）４、−Ｃ（Ｏ）Ｒｃ、−Ｃ（Ｓ）Ｒｃ、−Ｃ（ＮＲ）Ｒｃ、−Ｓ（Ｏ）Ｒｃ、−Ｓ（Ｏ）２Ｒｃ、−Ｐ（Ｏ）ＲｃＲｃまたは−Ｐ（Ｓ）ＲｃＲｃであり；
各Ｒｃは、独立して、Ｈ、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、−ＯＣ１−Ｃ１８アルキル、−ＯＣ５−Ｃ１８アリール、−ＯＣ３−Ｃ１８ヘテロシクロアルキル、−ＯＣ５−Ｃ１８ヘテロアリール、−ＮＨＣ１−Ｃ１８アルキルまたは−Ｎ（Ｃ１−Ｃ１８アルキル）２であり；
Ｒ２およびＲ４は、それぞれ独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；
各Ｒ７またはＲ８は、独立して、Ｃ１−Ｃ１８アルキル、Ｃ２−Ｃ１８アルケニル、Ｃ２−Ｃ１８アルケニレン、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８アリーレン、Ｃ５−Ｃ１８ヘテロアリールまたはＣ５−Ｃ１８ヘテロアリーレンであり、Ｒ７およびＲ８のそれぞれは、置換されていても良く；
Ｘは、Ｏ、ＮＲＡまたはＳ（Ｏ）ｑであり；
ＲＡは、Ｃ１−Ｃ６アルキル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；ならびに
ｑは、０〜２である］
からなる群から選択され、
（ｃ）アルコキシシランモノマーは、テトラメトキシシラン、テトラエトキシシラン、テトラプロポキシシランおよびテトラブトキシシランからなる群から選択され、
（ｄ）各複素環式シランモノマーが、
【化１０】
2010515804.tif 000011
［ここで、
各Ｒは、独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、Ｃ６−Ｃ１８アラルキル、Ｃ６−Ｃ１８ヘテロアラルキル、−Ｓｉ（Ｒｃ）４、−Ｃ（Ｏ）Ｒｃ、−Ｃ（Ｓ）Ｒｃ、−Ｃ（ＮＲ）Ｒｃ、−Ｓ（Ｏ）Ｒｃ、−Ｓ（Ｏ）２Ｒｃ、−Ｐ（Ｏ）ＲｃＲｃまたは−Ｐ（Ｓ）ＲｃＲｃであり；
各Ｒｃは、独立して、Ｈ、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、−ＯＣ１−Ｃ１８アルキル、−ＯＣ５−Ｃ１８アリール、−ＯＣ３−Ｃ１８ヘテロシクロアルキル、−ＯＣ５−Ｃ１８ヘテロアリール、−ＮＨＣ１−Ｃ１８アルキルまたは−Ｎ（Ｃ１−Ｃ１８アルキル）２であり；
Ｒ２およびＲ４は、それぞれ独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、またはＣ５−Ｃ１８ヘテロアリールであり；
各Ｒ７またはＲ８は、独立して、Ｃ１−Ｃ１８アルキル、Ｃ２−Ｃ１８アルケニル、Ｃ２−Ｃ１８アルケニレン、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８アリーレン、Ｃ５−Ｃ１８ヘテロアリールまたはＣ５−Ｃ１８ヘテロアリーレンであり、Ｒ７およびＲ８のそれぞれは、置換されていても良く；
Ｘは、Ｏ、ＮＲＡまたはＳ（Ｏ）ｑであり；
ＲＡは、Ｃ１−Ｃ６アルキル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；ならびに
ｑは、０〜２である］
からなる群から独立して選択される、請求項１３に記載の材料。
【請求項１５】
粒子を含む、請求項１〜５のいずれかに記載の材料。
【請求項１６】
粒子が、概球形である、請求項１５に記載の材料。
【請求項１７】
粒子が、約０．１μｍ〜約３００μｍ、好ましくは約０．１μｍ〜約６０μｍ、より好ましくは約１μｍ〜約５μｍの平均直径を有する、請求項１６に記載の材料。
【請求項１８】
粒子が、約５０〜８００ｍ２／ｇ、好ましくは約１００〜７００ｍ２／ｇ、より好ましくは約１００〜３００ｍ２／ｇの比表面積を有し；約０．２〜２．５ｃｍ３／ｇ、好ましくは約０．４〜１．５ｃｍ３／ｇの比細孔容積を有し；約２０〜６００Å、好ましくは約５０〜３００Å、より好ましくは約７５〜１２５Åの平均細孔直径を有する、請求項１〜５にのいずれかに記載の材料。
【請求項１９】
粒子が、約１〜約１４のｐＨにおいて、好ましくは：（ｉ）約１０〜約１４のｐＨ、特に約１２〜約１４のｐＨ；または（ｉｉ）約１〜約５のｐＨ、特に約１〜約３のｐＨにおいて加水分解に安定である、請求項１〜５のいずれかに記載の材料。
【請求項２０】
液体クロマトグラフィー固定相；金属イオン封鎖剤；コンビナトリアルケミストリー用固体支持体；オリゴ糖、ポリペプチドもしくはオリゴヌクレオチド合成用固体支持体；生物学的アッセイ用固体支持体；質量分析用キャピラリ生物学的アッセイデバイス；制御された大型細孔ポリマーフィルム用テンプレート；キャピラリクロマトグラフィー固定相；動電ポンプ充填材料；ポリマー添加剤；触媒；またはマイクロチップ分離デバイス用充填材料を含み、好ましくはＨＰＬＣ静電相を含む、請求項１〜１９のいずれかに記載の材料。
【請求項２１】
請求項１〜２０のいずれかに記載の材料を含み、クロマトグラフィーカラム、薄層プレート、濾過膜、試料洗浄デバイスおよびマイクロタイタープレートから選択される、分離デバイス。
【請求項２２】
材料が、
（ｉ）：
（ａ）有機オレフィン、アルケニル官能化シラン、アルコキシシランまたは複素環式シランまたはこれらの混合物を部分的に縮合する段階、
（ｂ）複素環式シランを添加する段階、および
（ｃ）複素環式シランを、段階（ａ）の部分的に縮合されたポリマーとさらに反応させ、これにより、炭素−ヘテロ原子−ケイ素官能基を含む多孔質無機／有機均一コポリマーハイブリッド材料を調製する段階を含む方法；または
（ｉｉ）：
（ａ）テトラアルコキシシランＣの部分的縮合により、ポリオリゴマーシロキサン（ＰＯＳ）を調製する段階、
（ｂ）複素環式シランを添加する段階、および
（ｃ）複素環式シランを、ＰＯＳとさらに反応させ、これにより、炭素−ヘテロ原子−ケイ素官能基を含む多孔質無機／有機均一コポリマーハイブリッド材料を調製する段階を含む方法により調製され、
複素環式シランが、
【化１１】
2010515804.tif 000012
［ここで、
各Ｒは、独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、Ｃ６−Ｃ１８アラルキル、Ｃ６−Ｃ１８ヘテロアラルキル、−Ｓｉ（Ｒｃ）４、−Ｃ（Ｏ）Ｒｃ、−Ｃ（Ｓ）Ｒｃ、−Ｃ（ＮＲ）Ｒｃ、−Ｓ（Ｏ）Ｒｃ、−Ｓ（Ｏ）２Ｒｃ、−Ｐ（Ｏ）ＲｃＲｃまたは−Ｐ（Ｓ）ＲｃＲｃであり；
各Ｒｃは、独立して、Ｈ、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、−ＯＣ１−Ｃ１８アルキル、−ＯＣ５−Ｃ１８アリール、−ＯＣ３−Ｃ１８ヘテロシクロアルキル、−ＯＣ５−Ｃ１８ヘテロアリール、−ＮＨＣ１−Ｃ１８アルキル；または−Ｎ（Ｃ１−Ｃ１８アルキル）２であり；
Ｒ２およびＲ４は、それぞれ独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；
各Ｒ７またはＲ８は、独立して、Ｃ１−Ｃ１８アルキル、Ｃ２−Ｃ１８アルケニル、Ｃ２−Ｃ１８アルケニレン、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８アリーレン、Ｃ５−Ｃ１８ヘテロアリールまたはＣ５−Ｃ１８ヘテロアリーレンであり、Ｒ７およびＲ８のそれぞれは、置換されていても良く；
Ｘは、Ｏ、ＮＲＡまたはＳ（Ｏ）ｑであり；
ＲＡは、Ｃ１−Ｃ６アルキル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；ならびに
ｑは、０〜２である］
からなる群から選択される、請求項１に記載の材料。
【請求項２３】
請求項１に記載の多孔質無機／有機均一コポリマーハイブリッド材料を調製するための方法であって、
（ａ）有機オレフィン、アルケニル官能化シラン、アルコキシシランまたは複素環式シランまたはこれらの混合物を部分的に縮合する段階、
（ｂ）複素環式シランを添加する段階、および
（ｃ）複素環式シランを、段階（ａ）の部分的に縮合されたポリマーとさらに反応させ、これにより、炭素−ヘテロ原子−ケイ素官能基を含む多孔質無機／有機均一コポリマーハイブリッド材料を調製する段階を含む、方法。
【請求項２４】
請求項１に記載の多孔質無機／有機均一コポリマーハイブリッド材料を調製するための方法であって、
（ａ）テトラアルコキシシランの部分的縮合により、ポリオリゴマーシロキサン（ＰＯＳ）を調製する段階、
（ｂ）複素環式シランを添加する段階、および
（ｃ）複素環式シランを、ＰＯＳとさらに反応させ、これにより、炭素−ヘテロ原子−ケイ素官能基を含む多孔質無機／有機均一コポリマーハイブリッド材料を調製する段階を含む、方法。
【請求項２５】
前記複素環式シランが、
【化１２】
2010515804.tif 000013
［ここで、
各Ｒは、独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、Ｃ６−Ｃ１８アラルキル、Ｃ６−Ｃ１８ヘテロアラルキル、−Ｓｉ（Ｒｃ）４、−Ｃ（Ｏ）Ｒｃ、−Ｃ（Ｓ）Ｒｃ、−Ｃ（ＮＲ）Ｒｃ、−Ｓ（Ｏ）Ｒｃ、−Ｓ（Ｏ）２Ｒｃ、−Ｐ（Ｏ）ＲｃＲｃまたは−Ｐ（Ｓ）ＲｃＲｃであり；
各Ｒｃは、独立して、Ｈ、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８ヘテロアリール、−ＯＣ１−Ｃ１８アルキル、−ＯＣ５−Ｃ１８アリール、−ＯＣ３−Ｃ１８ヘテロシクロアルキル、−ＯＣ５−Ｃ１８ヘテロアリール、−ＮＨＣ１−Ｃ１８アルキルまたは−Ｎ（Ｃ１−Ｃ１８アルキル）２であり；
Ｒ２およびＲ４は、それぞれ独立して、Ｃ１−Ｃ１８アルキル、Ｃ２−Ｃ１８アルケニル、Ｃ２−Ｃ１８アルキニル、Ｃ３−Ｃ１８シクロアルキル、Ｃ３−Ｃ１８ヘテロシクロアルキル、Ｃ５−Ｃ１８アリール、またはＣ５−Ｃ１８ヘテロアリールであり；
各Ｒ７またはＲ８は、独立して、Ｃ１−Ｃ１８アルキル、Ｃ２−Ｃ１８アルケニル、Ｃ２−Ｃ１８アルケニレン、Ｃ２−Ｃ１８アルキニル、Ｃ３−Ｃ１８シクロアルキル、Ｃ３−Ｃ１８ヘテロシクロアルキル、Ｃ５−Ｃ１８アリール、Ｃ５−Ｃ１８アリーレン、Ｃ５−Ｃ１８ヘテロアリールまたはＣ５−Ｃ１８ヘテロアリーレンであり、Ｒ７およびＲ８のそれぞれは、置換されていても良く；
Ｘは、Ｏ、ＮＲＡまたはＳ（Ｏ）ｑであり；
ＲＡは、Ｃ１−Ｃ６アルキル、Ｃ３−Ｃ１８シクロアルキル、Ｃ３−Ｃ１８ヘテロシクロアルキル、Ｃ５−Ｃ１８アリールまたはＣ５−Ｃ１８ヘテロアリールであり；ならびに
ｑは、０〜２である］
からなる群から選択される、請求項２４に記載の方法。
【請求項２６】
式：
（Ａ）ｗ（Ｂ）ｘ（Ｃ）ｙ（Ｄ）ｚ
［ここで、反復単位Ａ、Ｂ、ＣおよびＤの順番は、ランダム、ブロックまたはランダムとブロックの組合せであって良く、
Ａは、有機結合を介して１個以上の反復単位Ａ、ＢまたはＤに共有結合した有機反復単位であり；
Ｂは、有機結合を介して１個以上の反復単位Ａ、ＢもしくはＤに、無機結合を介して１個以上の反復単位Ｂ、ＣもしくはＤに、または炭素−ヘテロ原子−ケイ素結合を介して１個以上の反復単位Ｄに結合した有機シロキサン反復単位であり；
Ｃは、無機結合を介して１個以上の反復単位Ｂ、ＣもしくはＤに、または炭素−ヘテロ原子−ケイ素結合を介して１個以上の反復単位Ｄに結合した無機反復単位であり；
Ｄは、有機結合を介して１個以上の反復単位Ａ、ＢもしくはＤに、無機結合を介して１個以上の反復単位Ｂ、ＣもしくはＤに、または炭素−ヘテロ原子−ケイ素結合を介して１個以上の反復単位Ｂ、ＣもしくはＤに結合した有機シラン反復単位であり；
ｗ、ｘおよびｙは、正数またはゼロであり、ｗ＋ｘ＋ｙ＞０であり、ｚは正数である］
の多孔質無機／有機均一コポリマーハイブリッド材料を調製する方法であって、
（ａ）有機オレフィン、アルケニル官能化シラン、アルコキシシランまたは複素環式シランまたはこれらの混合物を部分的に縮合する段階、
（ｂ）複素環式シランを添加する段階、および
（ｃ）複素環式シランを、段階（ａ）の部分的に縮合されたポリマーとさらに反応させ、これにより、炭素−ヘテロ原子−ケイ素官能基を含む多孔質無機／有機均一コポリマーハイブリッド材料を調製する段階を含む、方法。
【請求項２７】
ｗおよびｘが０であり、
式：
（Ｃ）ｙ（Ｄ）ｚ
［ここで、反復単位ＣおよびＤの順番は、ランダム、ブロックまたはランダムとブロックの組合せであってよく；
Ｃは、無機結合を介して１個以上の反復単位ＣもしくはＤに、または炭素−ヘテロ原子−ケイ素結合を介して１個以上の反復単位Ｄに結合した無機反復単位であり；
Ｄは、無機結合を介して１個以上の反復単位ＣもしくはＤに、炭素−ヘテロ原子−ケイ素結合を介して１個以上の反復単位ＣもしくはＤに、または有機結合を介して１個以上の反復単位Ｄに結合した有機シラン反復単位であり；ならびに
ｙおよびｚは正数である］
の材料を提供する、請求項２６に記載の方法であって、
（ａ）テトラアルコキシシランの部分的縮合により、ポリオリゴマーシロキサン（ＰＯＳ）を調製する段階、
（ｂ）複素環式シランを添加する段階、および
（ｃ）複素環式シランを、ＰＯＳとさらに反応させ、これにより、炭素−ヘテロ原子−ケイ素官能基を含む多孔質無機／有機均一コポリマーハイブリッド材料を調製する段階を含む、方法。